【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
樹脂部材（Ｘ）と、画像表示パネル（Ｐ）と、光硬化性粘着シートとを有し、
前記樹脂部材（Ｘ）は、波長３６５ｎｍでの光線透過率が１０％以下で、かつ、波長４０５ｎｍでの光線透過率が６０％以上であり、
前記光硬化性粘着シートは、以下の（１）〜（３）の全ての特性を備える粘着層（Ｙ）を有する、画像表示パネル積層体。
（１）ゲル分率（「光照射前ゲル分率Ｘ１」と称する）が０〜６０％の範囲内にある。
（２）波長３９０ｎｍでの光線透過率が８９％以下であって、かつ、波長４１０ｎｍでの光線透過率が８０％以上である。
（３）波長４０５ｎｍの光の照射によって硬化する光硬化性を備えている。
【請求項２】
上記（３）における光硬化性は、前記樹脂部材（Ｘ）の外側から該樹脂部材（Ｘ）を介して波長４０５ｎｍの光を照射した際に、ゲル分率の差として１０％以上高まる光硬化性であることを特徴とする請求項１に記載の画像表示パネル積層体。
【請求項３】
上記（３）における光硬化性は、前記樹脂部材（Ｘ）の外側から該樹脂部材（Ｘ）を介して波長４０５ｎｍの光を照射した際に、ゲル分率の差として３０％以上高まる光硬化性である、請求項１に記載の画像表示パネル積層体。
【請求項４】
前記樹脂部材（Ｘ）の外側から該樹脂部材（Ｘ）を介して波長４０５ｎｍでの積算光量が３０００（ｍＪ／ｃｍ２）である光を照射した際、光照射前のゲル分率（光照射前ゲル分率Ｘ１）と光照射後のゲル分率（「光照射後ゲル分率Ｘ２」と称する）との差（光照射後ゲル分率Ｘ２−光照射前ゲル分率Ｘ１）が１０％以上となる光硬化性を備えることを特徴とする請求項１又は２に記載の画像表示パネル積層体。
【請求項５】
前記樹脂部材（Ｘ）の外側から該樹脂部材（Ｘ）を介して波長４０５ｎｍでの積算光量が３０００（ｍＪ／ｃｍ２）である光を照射した際、光照射前のゲル分率（光照射前ゲル分率Ｘ１）と光照射後のゲル分率（「光照射後ゲル分率Ｘ２」と称する）との差（光照射後ゲル分率Ｘ２−光照射前ゲル分率Ｘ１）が３０％以上となる光硬化性を備えることを特徴とする請求項１又は２に記載の画像表示パネル積層体。
【請求項６】
前記粘着層（Ｙ）は、ゲル分率が０〜５０％以下である、請求項１〜５の何れかに記載に記載の画像表示パネル積層体。
【請求項７】
前記粘着層（Ｙ）のゲル分率は、０より大きく６０％以下であり、且つ、前記粘着層（Ｙ）は、光照射によって仮硬化されている、請求項１〜６の何れかに記載の画像表示パネル積層体。
【請求項８】
前記粘着層（Ｙ）が、（メタ）アクリル酸エステル（共）重合体及び可視光開始剤を含有することを特徴とする、請求項１〜７の何れかに記載の画像表示パネル積層体。
【請求項９】
前記（メタ）アクリル酸エステル（共）重合体は、カルボキシル基とエポキシ基、カルボキシル基とアジリジル基、ヒドロキシル基とイソシアネート基、アミノ基とイソシアネート基、及び、カルボキシル基とイソシアネート基のうちから選択される何れかの官能基の組合せによる化学的な結合が形成されている、請求項８に記載の画像表示パネル積層体。
【請求項１０】
前記（メタ）アクリル酸エステル（共）重合体が、枝成分としてマクロモノマーを備えたグラフト共重合体である、請求項８又は９に記載の画像表示パネル積層体。
【請求項１１】
前記（メタ）アクリル酸エステル（共）重合体が、側鎖の炭素数が４〜１８の直鎖又は分岐アルキル（メタ）アクリレートと、親水性の（メタ）アクリレートとを、共重合成分として含む共重合体である、請求項８〜１０の何れかに記載の画像表示パネル積層体。
【請求項１２】
前記（メタ）アクリル酸エステル（共）重合体は、活性エネルギー線架橋性構造部位を有する請求項８〜１１の何れかに記載の画像表示パネル積層体。
【請求項１３】
前記可視光開始剤は、波長４０５ｎｍでの吸光係数が１０ｍＬ／（ｇ・ｃｍ）以上である、請求項８〜１２の何れかに記載の画像表示パネル積層体。
【請求項１４】
前記可視光開始剤が、水素引抜型可視光開始剤である請求項８〜１３の何れかに記載の画像表示パネル積層体。
【請求項１５】
前記水素引抜型可視光開始剤が、フェニルグリオキシリックアシッドメチルエステル、オキシ−フェニル−アセチックアシッド２−［２−オキソ−２−フェニル−アセトキシ−エトキシ］エチルエステルとオキシ−フェニル−アセチックアシッド２−［２−ヒドロキシ−エトキシ］エチルエステルの混合物からなる群より選択される何れか１種又は２種である、請求項１４に記載の画像表示パネル積層体。
【請求項１６】
前記粘着層（Ｙ）が、シランカップリング剤を含有する請求項１〜１５の何れかに記載の画像表示パネル積層体。
【請求項１７】
前記粘着層（Ｙ）は、架橋剤を含有するか、或いは、架橋剤を用いて形成されたものである、請求項１〜１６の何れかに記載の画像表示パネル積層体。
【請求項１８】
前記架橋剤が、前記（メタ）アクリル酸エステル（共）重合体と化学結合している、請求項１７に記載の画像表示パネル積層体。
【請求項１９】
前記架橋剤が、多官能（メタ）アクリレートである、請求項１７又は１８に記載の画像表示パネル積層体。
【請求項２０】
前記架橋剤は、アルキレンオキサイド未変性の３官能以上の多官能（メタ）アクリレートである、請求項１７〜１９の何れかに記載の画像表示パネル積層体。
【請求項２１】
温度２５℃、周波数１Ｈｚにおいて、前記粘着層（Ｙ）の貯蔵弾性率（Ｇ’）が、０．９×１０５Ｐａ以下である請求項１〜２０の何れかに記載の画像表示パネル積層体。
【請求項２２】
波長４０５ｎｍでの積算光量が３０００（ｍＪ／ｃｍ２）である光を照射した後の前記粘着層（Ｙ）の貯蔵弾性率（Ｇ’）が、温度１２０℃、周波数１Ｈｚにおいて、０．７×１０４Ｐａ以上となることを特徴とする、請求項１〜２１の何れかに記載の画像表示パネル積層体。
【請求項２３】
波長４０５ｎｍでの積算光量が３０００（ｍＪ／ｃｍ２）である光を照射した後の前記粘着層（Ｙ）の貯蔵弾性率（Ｇ’）が、温度１２０℃、周波数１Ｈｚにおいて、２．０×１０４Ｐａ以上となることを特徴とする、請求項１〜２１の何れかに記載の画像表示パネル積層体。
【請求項２４】
前記粘着層（Ｙ）は、加熱により軟化乃至流動するホットメルト性を有することを特徴とする、請求項１〜２３の何れかに記載の画像表示パネル積層体。
【手続補正２】
【補正対象書類名】明細書
【補正対象項目名】００７９
【補正方法】変更
【補正の内容】
【００７９】
可視光開始剤（ｃ）は、波長４０５ｎｍでの吸光係数が１０ｍＬ／（ｇ・ｃｍ）以上であるのが好ましく、中でも１５ｍＬ／（ｇ・ｃｍ）以上、その中でも２５ｍＬ／（ｇ・ｃｍ）以上であるのがさらに好ましい。波長４０５ｎｍでの吸光係数が１０ｍＬ／（ｇ・ｃｍ）以上であることによって、可視光線の照射による硬化（架橋）が十分に進行することができる。
一方、波長４０５ｎｍでの吸光係数の上限としては、１×１０４ｍＬ／（ｇ・ｃｍ）以下であるのが好ましく、１×１０３ｍＬ／（ｇ・ｃｍ）以下であるのがより好ましい。
なお、波長４０５ｎｍでの吸光係数が１０ｍＬ／（ｇ・ｃｍ）未満の光開始剤と併用してもよい。
【手続補正３】
【補正対象書類名】明細書
【補正対象項目名】００９１
【補正方法】変更
【補正の内容】
【００９１】
［本樹脂組成物の好ましい組成態様］
粘着層（Ｙ）を形成する好ましい本樹脂組成物の一例として、（メタ）アクリル酸エステル（共）重合体（ａ）と、上記架橋剤（ｂ）と、可視光開始剤（ｃ）と、必要に応じて、シランカップリング剤とを含有する組成を挙げることができる。
この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び／又は水素引抜型可視光開始剤（ｃ−２）を用いることが特に好ましい。
【手続補正４】
【補正対象書類名】明細書
【補正対象項目名】００９３
【補正方法】変更
【補正の内容】
【００９３】
粘着層（Ｙ）を形成する好ましい本樹脂組成物の一例として、枝成分としてマクロモノマーを備えたグラフト共重合体からなる上記（メタ）アクリル酸エステル共重合体（ａ−１）と、上記架橋剤（ｂ）と、可視光開始剤（ｃ）と、必要に応じて、シランカップリング剤とを含有する組成を挙げることができる。
この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び／又は水素引抜型可視光開始剤（ｃ−２）を用いることが特に好ましい。
【手続補正５】
【補正対象書類名】明細書
【補正対象項目名】００９５
【補正方法】変更
【補正の内容】
【００９５】
粘着層（Ｙ）を形成する好ましい本樹脂組成物のさらなる別の一例として、枝成分としてマクロモノマーを備え、且つ、活性エネルギー線架橋性構造部位を有するグラフト共重合体からなる上記（メタ）アクリル酸エステル共重合体（ａ−１）と、上記架橋剤（ｂ）と、上記可視光開始剤（ｃ）と、必要に応じて、シランカップリング剤とを含有する組成を挙げることができる。
この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び／又は水素引抜型可視光開始剤（ｃ−２）を用いることが特に好ましい。
【手続補正６】
【補正対象書類名】明細書
【補正対象項目名】００９８
【補正方法】変更
【補正の内容】
【００９８】
粘着層（Ｙ）を形成する好ましい本樹脂組成物のさらなる別の一例として、活性エネルギー線架橋性構造部位を有し、かつ、炭素数１０〜２４の直鎖アルキル基を有する（メタ）アクリル酸エステルモノマーを含むモノマー成分の（メタ）アクリル酸エステル（共）重合体（ａ−２）と、上記架橋剤（ｂ）と、上記可視光開始剤（ｃ）と、必要に応じて、シランカップリング剤とを含有する組成を挙げることができる。この中でも、可視光開始剤（ｃ）として、波長４０５ｎｍでの吸光係数が１０ｍＬ／（ｇ・ｃｍ）以上の可視光開始剤（ｃ）を用いることが好ましく、また、可視光開始剤（ｃ）として、上記開裂型可視光開始剤（ｃ−１）及び／又は水素引抜型可視光開始剤（ｃ−２）を用いることが特に好ましい。